(57)【要約】      （修正有）【課題】加熱を伴う製造関連処理後であっても、支持ガラスからガラスフィルムを容易かつ安価に剥離可能とする。【解決手段】表面粗さＲａが２．０ｎｍ以下のガラスフィルム２の片面２１及び／又は表面粗さＲａが２．０ｎｍ以下の支持ガラスの片面３１に界面活性剤を含む水溶液を塗布した後に乾燥させて界面活性剤の塗布面を形成する第１の工程、前記界面活性剤の塗布面を介して前記ガラスフィルム２と前記支持ガラス３とを接触させてガラスフィルム積層体１とする第２の工程、前記ガラスフィルム積層体１に対して加熱を伴う製造関連処理を行う第３の工程、前記製造関連処理後に前記ガラスフィルム２を前記支持ガラス３から剥離する第４の工程とでガラスフィルムを製造する。【選択図】図１
2014019597.tif 000002
【特許請求の範囲】
【請求項１】
表面粗さＲａが２．０ｎｍ以下のガラスフィルムの片面及び／又は表面粗さＲａが２．０ｎｍ以下の支持ガラスの片面に界面活性剤を含む水溶液を塗布した後に乾燥させて界面活性剤の塗布面を形成する第１の工程、前記界面活性剤の塗布面を介して前記ガラスフィルムと前記支持ガラスとを接触させてガラスフィルム積層体とする第２の工程、前記ガラスフィルム積層体に対して加熱を伴う製造関連処理を行う第３の工程、前記製造関連処理後に前記ガラスフィルムを前記支持ガラスから剥離する第４の工程とを有することを特徴とするガラスフィルムの製造方法。
【請求項２】
前記界面活性剤を含む水溶液の前記界面活性剤の濃度は、０．００１〜２．０質量％であることを特徴とする請求項１に記載のガラスフィルムの製造方法。
【請求項３】
支持ガラスにガラスフィルムを積層したガラスフィルム積層体であって、
前記ガラスフィルム及び前記支持ガラスの夫々の接触面側の表面粗さＲａが２．０ｎｍ以下であり、
前記ガラスフィルム及び／又は前記支持ガラスの前記接触面には、界面活性剤が塗布されていることを特徴とするガラスフィルム積層体。
【請求項４】
前記ガラスフィルムの厚みは、３００μｍ以下であることを特徴とする請求項３に記載のガラスフィルム積層体。
【請求項５】
前記支持ガラスの厚みは、４００μｍ以上であることを特徴とする請求項３又は４に記載のガラスフィルム積層体。
【請求項６】
前記ガラスフィルムと前記支持ガラスとの３０〜３８０℃における熱膨張係数の差が、５×１０−７／℃以内であることを特徴とする請求項３〜５のいずれかに記載のガラスフィルム積層体。
【請求項７】
前記ガラスフィルム、及び前記支持ガラスは、オーバーフローダウンドロー法によって成形されていることを特徴とする請求項３〜６のいずれかに記載のガラスフィルム積層体。
【発明の詳細な説明】
【技術分野】
【０００１】
本発明は、液晶ディスプレイや有機ＥＬディスプレイ等のフラットパネルディスプレイや、太陽電池、リチウムイオン電池、デジタルサイネージ、タッチパネル、電子ペーパー、携帯電話やスマートフォン等のデバイスのガラス基板、及び有機ＥＬ照明や携帯電話、スマートフォン等のデバイスのカバーガラスや医薬品パッケージ等に使用されるガラスフィルムの製造方法、及び支持ガラスによってガラスフィルムを支持したガラスフィルム積層体に関する。
【背景技術】
【０００２】
省スペース化の観点から、従来普及していたＣＲＴ型ディスプレイに替わり、近年は液晶ディスプレイ、プラズマディスプレイ、有機ＥＬディスプレイ、フィールドエミッションディスプレイ等のフラットパネルディスプレイが普及している。これらのフラットパネルディスプレイにおいては、さらなる薄型化が要請される。特に有機ＥＬディスプレイには、折りたたみや巻き取ることによって持ち運びを容易にすると共に、平面だけでなく曲面にも使用可能とすることが求められている。また、平面だけでなく曲面にも使用可能とすることが求められているのはディスプレイには限られず、例えば、自動車の車体表面や建築物の屋根、柱や外壁等、曲面を有する物体の表面に太陽電池を形成したり、有機ＥＬ照明を形成したりすることができれば、その用途が広がることとなる。従って、これらデバイスに使用される基板やカバーガラスには、更なる薄板化と高い可撓性が要求される。
【０００３】
有機ＥＬディスプレイに使用される発光体は、酸素や水蒸気等の気体が接触することにより劣化する。従って有機ＥＬディスプレイに使用される基板には高いガスバリア性が求められるため、ガラス基板を使用することが期待されている。しかしながら、基板に使用されるガラスは、樹脂フィルムと異なり引っ張り応力に弱いため可撓性が低く、ガラス基板を曲げることによりガラス基板表面に引っ張り応力がかけられると破損に至る。ガラス基板に可撓性を付与するためにはガラス基板の超薄板化を行う必要があり、下記特許文献１に記載されているような厚み２００μｍ以下のガラスフィルムが提案されている。
【０００４】
フラットパネルディスプレイや太陽電池等の電子デバイスに使用されるガラス基板には、加工処理や、洗浄処理等、様々な電子デバイス製造関連の処理がなされる。ところが、これら電子デバイスに使用されるガラス基板のフィルム化を行うと、ガラスは脆性材料であるため多少の応力変化により破損に至り、上述した各種電子デバイス製造関連処理を行う際に、取り扱いが大変困難であるという問題がある。加えて、厚み２００μｍ以下のガラスフィルムは可撓性に富むため、処理を行う際に位置決めを行い難く、パターンニング時にずれ等が生じるという問題もある。
【０００５】
ガラスフィルムの取り扱い性を向上させるために、下記特許文献２では、支持ガラスの上に直接ガラスフィルムを積層させたガラスフィルム積層体が提案されている。これによれば、単体では強度や剛性のないガラスフィルムを用いても、支持ガラスの剛性が高いため、処理の際にガラスフィルム積層体全体として位置決めが容易となる。また、工程終了後は、ガラスフィルムを破損することなくすみやかに支持ガラスから剥離することが可能となっている。ガラスフィルム積層体の厚みを従来のガラス基板の厚みと同一とすれば、従来のガラス用液晶表示素子製造ラインを共用して、液晶表示素子を製造することも可能となる。
【０００６】
一方、前記した様々な製造関連処理には、透明導電膜の形成処理や、封着処理等、加熱を伴うものが存在する。加熱を伴う処理を行った場合、直接積層させている支持ガラスとガラスフィルムとが接着してしまい、支持ガラスからガラスフィルムを剥離することができないという問題が生じる。
【０００７】
この問題を解決するために、下記特許文献３では、支持ガラス上に無機薄膜を形成し、その後にガラスフィルムを積層させたガラスフィルム積層体が提案されている。これにより、ガラスフィルム積層体に対して加熱を伴う製造関連処理を行ったとしても、支持ガラスとガラスフィルムとが接着せず、加熱を伴う製造関連処理後に支持ガラスからガラスフィルムを剥離することが可能となっている。
【先行技術文献】
【特許文献】
【０００８】
【特許文献１】特開２０１０−１３２５３１号公報
【特許文献２】特開２０１１−１８３７９２号公報
【特許文献３】特開２０１１−１８４２８４号公報
【発明の概要】
【発明が解決しようとする課題】
【０００９】
しかしながら、特許文献３では、支持ガラスの表面上に極めて均一に無機薄膜を形成することを要するという問題がある。加えて、支持ガラス上への無機薄膜の形成は、多大な時間と費用を必要とするという問題もある。従って、加熱を伴う製造関連処理後に、ガラスフィルム積層体から支持ガラスとガラスフィルムとを簡便かつ安価な方法で剥離することが、望まれている。
【００１０】
本発明は、上述したような従来技術の問題点を解決するためになされたものであって、加熱を伴う製造関連処理後であっても、支持ガラスからガラスフィルムを容易かつ安価に剥離可能とすることを目的とする。
【課題を解決するための手段】
【００１１】
請求項１に係る発明は、表面粗さＲａが２．０ｎｍ以下のガラスフィルムの片面及び／又は表面粗さＲａが２．０ｎｍ以下の支持ガラスの片面に界面活性剤を含む水溶液を塗布した後に乾燥させて界面活性剤の塗布面を形成する第１の工程、前記界面活性剤の塗布面を介して前記ガラスフィルムと前記支持ガラスとを接触させてガラスフィルム積層体とする第２の工程、前記ガラスフィルム積層体に対して加熱を伴う製造関連処理を行う第３の工程、前記製造関連処理後に前記ガラスフィルムを前記支持ガラスから剥離する第４の工程とを有することを特徴とするガラスフィルムの製造方法に関する。
【００１２】
請求項２に係る発明は、前記界面活性剤を含む水溶液の前記界面活性剤の濃度は、０．００１〜２．０質量％であることを特徴とする請求項１に記載のガラスフィルムの製造方法に関する。
【００１３】
請求項３に係る発明は、支持ガラスにガラスフィルムを積層したガラスフィルム積層体であって、前記ガラスフィルム及び前記支持ガラスの夫々の接触面側の表面粗さＲａが２．０ｎｍ以下であり、前記ガラスフィルム及び／又は前記支持ガラスの前記接触面には、界面活性剤が塗布されていることを特徴とするガラスフィルム積層体に関する。
【００１４】
請求項４に係る発明は、前記ガラスフィルムの厚みは、３００μｍ以下であることを特徴とする請求項３に記載のガラスフィルム積層体に関する。
【００１５】
請求項５に係る発明は、前記支持ガラスの厚みは、４００μｍ以上であることを特徴とする請求項３又は４に記載のガラスフィルム積層体に関する。
【００１６】
請求項６に係る発明は、前記ガラスフィルムと前記支持ガラスとの３０〜３８０℃における熱膨張係数の差が、５×１０−７／℃以内であることを特徴とする請求項３〜５のいずれかに記載のガラスフィルム積層体に関する。
【００１７】
請求項７に係る発明は、前記ガラスフィルム、及び前記支持ガラスは、オーバーフローダウンドロー法によって成形されていることを特徴とする請求項３〜６のいずれかに記載のガラスフィルム積層体に関する。
【発明の効果】
【００１８】
請求項１に記載された発明によれば、支持ガラスとガラスフィルムとの夫々の接触面側の表面粗さが２．０ｎｍ以下であるので、ガラスフィルムと支持ガラスとの密着性が良く、粘着剤を使用しなくてもガラスフィルムと支持ガラスとを直接固定して積層することが可能となる。また、界面活性剤を含む水溶液は、それ自身が有する界面活性効果により、支持ガラス及び／又はガラスフィルムの接触面に均一に塗布することができる。均一に塗布された界面活性剤を含む水溶液が乾燥することにより、支持ガラス及び／又はガラスフィルムの接触面に、均一に界面活性剤が分布されることとなる。これにより、乾燥後にガラスフィルム積層体を作製し加熱を伴う製造関連処理を行ったとしても、支持ガラスとガラスフィルムとが熱によって接着することを防止することができる。よって、界面活性剤を含む水溶液の塗布と乾燥という極めて簡便且つ安価な手段で、加熱を伴う製造関連処理後に支持ガラスからガラスフィルムを容易に剥離することが可能となる。
【００１９】
請求項２に記載された発明によれば、前記界面活性剤を含む水溶液の前記界面活性剤の濃度は、０．００１〜２．０質量％であることから、支持ガラス上にガラスフィルムを十分な固定力で積層させることを可能としつつ、加熱を伴う製造関連処理時の加熱温度が高温になったとしても、ガラスフィルムと支持ガラスとが接着することを防止することができる。
【００２０】
請求項３に記載された発明によれば、支持ガラスにガラスフィルムを積層したガラスフィルム積層体であって、前記ガラスフィルム及び前記支持ガラスの夫々の接触面側の表面粗さＲａが２．０ｎｍ以下であり、前記ガラスフィルム及び／又は前記支持ガラスの前記接触面には、界面活性剤が塗布されていることから、極めて安価な方法で、加熱を伴う製造関連処理等を経た後でも、支持ガラスからガラスフィルムを容易に剥離することができるガラスフィルム積層体とすることができる。
【００２１】
請求項４に記載された発明によれば、ガラスフィルムの厚みが３００μｍ以下であることにより、ハンドリングがより困難である超薄肉のガラスフィルムの製造及び処理に好適である。
【００２２】
請求項５に記載された発明によれば、支持ガラスは、厚みを、４００μｍ以上とすることにより、ガラスフィルムを確実に支持することが可能となる。
【００２３】
請求項６に記載された発明によれば、ガラスフィルムと支持ガラスとの３０〜３８０℃における熱膨張係数の差を、５×１０−７／℃以内に規制することにより、加熱を伴う製造関連処理を行っても、熱反り等が生じにくいガラスフィルム積層体とすることができる。
【００２４】
請求項７に記載された発明によれば、本発明におけるガラスフィルムと支持ガラスは、オーバーフローダウンドロー法によって成形されていることにより、研磨工程を必要とすることなく極めて表面精度の高いガラスを得ることが可能となる。
【図面の簡単な説明】
【００２５】
【図１】本発明に係るガラスフィルム積層体の製造方法を示したである。
【図２】ガラスフィルム、及び、支持ガラスの製造装置の説明図である。
【図３】本発明に係るガラスフィルムの製造方法の一例を示した模式図である。
【発明を実施するための形態】
【００２６】
以下、本発明に係るガラスフィルムの製造方法の好適な実施形態について、図面を参照しつつ説明する。
【００２７】
本発明に係るガラスフィルムの製造方法の一例は、図３に示すように、塗布・乾燥装置（５）によって、表面粗さＲａが２．０ｎｍ以下の支持ガラス（３）の表面に、界面活性剤を含む水溶液を塗布、乾燥させる第１の工程と、界面活性剤を含む水溶液が塗布、乾燥された支持ガラス（３）の表面に表面粗さＲａが２．０ｎｍ以下のガラスフィルム（２）を接触させた状態で積層してガラスフィルム積層体（１）とする第２の工程と、処理手段（６）によって、ガラスフィルム積層体（１）に対して加熱を伴う製造関連処理を行う第３の工程と、加熱を伴う製造関連処理後にガラスフィルム（２）を支持ガラス（３）から剥離する第４の工程とを備えている。
【００２８】
ガラスフィルム（２）は、ケイ酸塩ガラスが用いられ、好ましくはシリカガラス、ホウ珪酸ガラスが用いられ、最も好ましくは無アルカリガラスが用いられる。ガラスフィルム（２）にアルカリ成分が含有されていると、表面において陽イオンの脱落が発生し、いわゆるソーダ吹きの現象が生じ、構造的に粗となる。この場合、ガラスフィルム（２）を湾曲させて使用していると、経年劣化により粗となった部分から破損する可能性がある。尚、ここで無アルカリガラスとは、アルカリ成分（アルカリ金属酸化物）が実質的に含まれていないガラスのことであって、具体的には、アルカリが１０００ｐｐｍ以下のガラスのことである。本発明でのアルカリ成分の含有量は、好ましくは５００ｐｐｍ以下であり、より好ましくは３００ｐｐｍ以下である。
【００２９】
ガラスフィルム（２）の厚みは、好ましくは３００μｍ以下、より好ましくは５μｍ〜２００μｍ、最も好ましくは５μｍ〜１００μｍである。これによりガラスフィルム（２）の厚みをより薄くして、適切な可撓性を付与することができるとともに、ハンドリング性が困難で、かつ、位置決めミスやパターニング時のずれ等の問題が生じやすいガラスフィルム（２）に対して、デバイス製造関連処理等を容易に行うことができる。ガラスフィルム（２）の厚みが５μｍ未満であると、ガラスフィルム（２）の強度が不足がちになり、ガラスフィルム積層体（１）からガラスフィルム（２）を剥離して、デバイスに組み込む際に破損を招き易くなる。
【００３０】
支持ガラス（３）は、ガラスフィルム（２）と同様、ケイ酸塩ガラス、シリカガラス、ホウ珪酸ガラス、無アルカリガラス等が用いられる。支持ガラス（３）については、ガラスフィルム（２）との３０〜３８０℃における熱膨張係数の差が、５×１０−７／℃以内のガラスを使用することが好ましい。これにより、製造関連処理の際に熱処理を行ったとしても、膨張率の差による熱反り等が生じ難く、安定した積層状態を維持できるガラスフィルム積層体（１）とすることが可能となる。支持ガラス（３）とガラスフィルム（２）とは、同一の組成を有するガラスを使用することが最も好ましい。
【００３１】
支持ガラス（３）の厚みは、４００μｍ以上であることが好ましい。支持ガラス（３）の厚みが４００μｍ未満であると、支持ガラス単体で取り扱う場合に、強度の面で問題が生じるおそれがあるからである。支持ガラス（３）の厚みは、４００μｍ〜７００μｍであることが好ましく、５００μｍ〜７００μｍであることが最も好ましい。これによりガラスフィルム（２）を確実に支持することが可能となるとともに、支持ガラス（３）からガラスフィルム（２）を剥離する際に生じ得る破損を効果的に抑制することが可能となる。尚、図示しないセッター上に、ガラスフィルム積層体（１）を載置する場合は、支持ガラス（３）の厚みは４００μｍ未満でも良い。
【００３２】
本発明に使用されるガラスフィルム（２）及び支持ガラス（３）は、ダウンドロー法によって成形されていることが好ましく、オーバーフローダウンドロー法によって成形されていることがより好ましい。特に、図２に示すオーバーフローダウンドロー法は、成形時にガラス板の両面が、成形部材と接触しない成形法であり、得られたガラス板の両面（透光面）には傷が生じ難く、研磨しなくても高い表面品位を得ることができる。無論、フロート法やスロットダウンドロー法、ロールアウト法、アップドロー法によって、ガラスフィルム（２）及び支持ガラス（３）が成形されていてもよい。
【００３３】
図２に示すオーバーフローダウンドロー法において、断面が楔型の成形体（７）の下端部（７１）から流下した直後のガラスリボン（Ｇ）は、冷却ローラ（８）によって幅方向の収縮が規制されながら下方へ引き伸ばされて所定の厚みまで薄くなる。次に、前記所定厚みに達したガラスリボン（Ｇ）を徐冷炉（アニーラ）で徐々に冷却し、ガラスリボン（Ｇ）の熱歪を除き、ガラスリボン（Ｇ）を所定寸法とすることにより、ガラスフィルム（２）及び支持ガラス（３）が成形される。
【００３４】
図１及び図３に示す通り、上記第１の工程は、表面粗さＲａが２．０ｎｍ以下のガラスフィルム（２）の片面（接触面（２１））及び／又は表面粗さＲａが２．０ｎｍ以下の支持ガラス（３）の片面（接触面（３１））に界面活性剤を含む水溶液を塗布した後に乾燥させて界面活性剤の塗布面を形成する工程である。尚、以下、ガラスフィルム（２）の支持ガラス（３）との接触面（２１）を単に接触面（２１）と、支持ガラス（３）のガラスフィルム（２）との接触面（３１）を単に接触面（３１）と表記することがある。図１では、接触面（２１）と接触面（３１）の両面に界面活性剤を含む水溶液を塗布した後に乾燥させて界面活性剤の塗布面を形成している形態を示し、図３では、接触面（３１）にのみ、界面活性剤を含む水溶液を塗布した後に乾燥させて界面活性剤の塗布面を形成している形態を示している。
【００３５】
本発明では、支持ガラス（３）との接触面（２１）とガラスフィルム（２）との接触面（３１）の表面粗さＲａが２．０ｎｍ以下である。表面粗さＲａが２．０ｎｍを超えると、密着性が低下し、ガラスフィルム（２）と支持ガラス（３）とを接着剤無しでは強固に積層することができない。ガラスフィルム（２）及び支持ガラス（３）の夫々の接触面（２１）（３１）の表面粗さＲａは、夫々１．０ｎｍ以下であることが好ましく、０．５ｎｍ以下であることがより好ましく、０．２ｎｍ以下であることが最も好ましい。一方、図１に示すガラスフィルム（２）の有効面（２２）の表面粗さは特には限定されないが、成膜等の製造関連処理を行うことから、表面粗さＲａが２．０ｎｍ以下であることが好ましく、１．０ｎｍ以下がより好ましく、０．５ｎｍ以下がさらに好ましく、０．２ｎｍ以下が最も好ましい。支持ガラス（３）の搬送面（３２）の表面粗さは、特には限定されない。
【００３６】
図１の実施形態では、ガラスフィルム（２）の支持ガラス（３）との接触面（２１）と、支持ガラス（３）のガラスフィルム（２）との接触面（３１）に界面活性剤を含む水溶液を塗布する。本発明に使用される界面活性剤は、アニオン系界面活性剤、カチオン系界面活性剤、ノニオン系界面活性剤、両性イオン界面活性剤を使用することができ、単独で使用してもよく、２種以上を混合してもよい。本発明に使用する界面活性剤を含む水溶液として、その他の有機物質をさらに含んでいてもよい。一方、本発明に使用する界面活性剤を含む水溶液として、無機物質が実質的に含有されていないことが好ましい。界面活性剤を含む水溶液中に無機物質が含有されていると、界面活性剤を含む水溶液を塗布した後に乾燥させた場合に、無機物質の結晶が接触面（２１）（３１）に残存し、支持ガラス（３）上にガラスフィルム（２）を積層させた場合において、無機物質の結晶の存在により、ガラスフィルム（２）と支持ガラス（３）との接触面（２１）（３１）に気泡が発生するおそれがあり、当該気泡を起因として、ガラスフィルム（２）の有効面（２２）に凹凸が発生するおそれがある。尚、本発明において、無機物質が実質的に含有されていないとは、界面活性剤を含む水溶液中の無機物質の濃度が、０．００１質量％以下のことである。
【００３７】
本発明に使用される界面活性剤を含む水溶液の界面活性剤の濃度については、０．００１〜２．０質量％の濃度のものを使用することが好ましい。本発明に使用する界面活性剤を含む水溶液の濃度が０．００１質量％より低いと、乾燥後に接触面（２１）（３１）に残存する界面活性剤の付着量（塗布量）が不十分となるおそれがあり、２．０質量％を超えると、乾燥後に支持ガラス（３）上にガラスフィルム（２）を積層させた場合に、支持ガラス（３）とガラスフィルム（２）とが強固に密着し難くなるおそれがある。
【００３８】
界面活性剤を含む水溶液を接触面（２１）（３１）に塗布する方法については、特に限定されず、スプレー等を使用することで、均一に接触面（２１）（３１）に界面活性剤を含む水溶液を噴霧する方法や、刷毛やスポンジ、ローラー等を物理的に接触させることで界面活性剤を含む水溶液を接触面（２１）（３１）に塗布しても良い。また、ガラスフィルム（２）や支持ガラス（３）を、界面活性剤を含む水溶液中に浸漬した後に乾燥させ、ガラスフィルム（２）と支持ガラス（３）とを積層させた後に、ガラスフィルム積層体（１）の両外面を洗浄しても良い。接触面（２１）（３１）は、物理的接触が少ないほうが好ましいため、界面活性剤を含む水溶液を接触面（２１）（３１）に塗布する方法としては、スプレー方式等、塗布面に非接触で均一に噴霧する方法を選択することが好ましい。
【００３９】
図３に示す実施形態では、支持ガラス（３）のガラスフィルム（２）との接触面（３１）に界面活性剤を含む水溶液を塗布した後、乾燥させる。これにより、図３に示す通り、均一に塗布された界面活性剤を含む水溶液が乾燥し、支持ガラス（３）のガラスフィルム（２）との接触面（３１）上に、均一に界面活性剤（４）が残存し、塗布された状態となる。これにより、乾燥後にガラスフィルム（２）を支持ガラス（３）上に積層することでガラスフィルム積層体（１）を作製した後、加熱を伴う製造関連処理を行ったとしても、支持ガラス（３）とガラスフィルム（２）とが熱によって接着することを防止することができる。よって、界面活性剤を含む水溶液の塗布と乾燥という極めて簡便且つ安価な手段で、加熱を伴う製造関連処理後に支持ガラス（３）からガラスフィルム（２）を容易に剥離することが可能となる。
【００４０】
界面活性剤を含む水溶液を乾燥させる方法については、特に限定されず、エアナイフ等によって高圧の気体を接触面（２１）（３１）に吹き付けることで、物理的に界面活性剤を含む水溶液を除去してもよいし、温風乾燥や、真空乾燥等を使用することで、界面活性剤を含む水溶液中の水分が蒸発することで乾燥させても良く、また、これらの方法を併用してもよい。
【００４１】
界面活性剤を含む水溶液の塗布・乾燥回数については、特に限定されず、１回でもよく、複数回に亘って界面活性剤を含む水溶液の接触面（２１）（３１）に対する塗布・乾燥を行ってもよい。
【００４２】
界面活性剤を含む水溶液の塗布・乾燥後は、図３に示す通り、支持ガラス（３）上に界面活性剤（４）が接触面（３１）上に残存し、塗布された状態となる。上述の通り、界面活性剤を含む水溶液の塗布・乾燥を接触面（２１）（３１）上に複数回行うことにより、接触面（２１）（３１）上に界面活性剤（４）を層状に塗布させていてもよいし、均一に膜状に塗布させていてもよいし、濃度の低い界面活性剤を含む水溶液を使用することで、一部領域に界面活性剤（４）が残存し、その他の領域には界面活性剤（４）が残存しないようなスポット状に界面活性剤（４）を塗布させていても良い。
【００４３】
界面活性剤を含む水溶液の塗布・乾燥については、ガラスフィルム（２）の支持ガラス（３）との接触面（２１）のみに行ってもよく、支持ガラス（３）のガラスフィルム（２）との接触面（３１）にのみ行ってもよく、また、接触面（２１）（３１）の両面に行ってもよい。支持ガラス（３）はガラスフィルム（２）と比べて、厚みが大きいため剛性が高く、また、ガラスフィルム（２）は製品側であるため清浄に保つ必要があることから、支持ガラス（３）のガラスフィルム（２）との接触面（３１）にのみ、界面活性剤を含む水溶液の塗布・乾燥を行うことが好ましい。また、図３では、支持ガラス（３）のガラスフィルム（２）との接触面（３１）上に界面活性剤（４）が残存しているが、ガラスフィルム（２）の支持ガラス（３）との接触面（２１）に界面活性剤（４）が残存していてもよいし、あるいは、接触面（２１）（３１）の両面に残存していても良い。
【００４４】
図１（ｂ）、図３に示す通り、本発明に係る第２の工程は、接触面（２１）及び／又は（３１）の表面に界面活性剤を含む水溶液の塗布・乾燥後、支持ガラス（３）のガラスフィルム（２）との接触面（３１）上にガラスフィルム（２）の支持ガラス（３）との接触面（２１）を合わせることによって両接触面（２１）（３１）同士を接触させ、図１（ｃ）、図３に示す通り、ガラスフィルム積層体（１）を作製する工程である。
【００４５】
図１では、支持ガラス（３）と同一面積のガラスフィルム（２）が積層されているが、支持ガラス（３）からのガラスフィルム（２）の剥離をさらに容易なものとするために、図３に示す通り、ガラスフィルム（２）が支持ガラス（３）から食み出すように積層されていてもよい。一方、ガラスフィルム（２）を保護する観点から、支持ガラス（３）がガラスフィルム（２）から食み出すように積層されていてもよい。また、支持ガラス（３）上にガラスフィルム（２）を積層する工程は、減圧下で行っても良い。これにより、ガラスフィルム（２）と支持ガラス（３）との接触面に存在する気泡を低減することができる。
【００４６】
上記の第３の工程は、第２の工程で作製されたガラスフィルム積層体（１）に対して、処理手段（６）により加熱を伴う製造関連処理を行う工程である。
【００４７】
第３工程における加熱を伴う製造関連処理としては、例えば、デバイス、特に電子デバイス製造において、スパッタ法等による成膜処理、素子等を封止する封止処理、ガラスフリットの焼結処理等が挙げられる。また、ガラスフィルム（２）の製造において、スパッタ法等による反射防止膜、透過防止膜等の成膜処理等も挙げられる。
【００４８】
上記第３の工程で用いる処理手段（６）は、単一の処理手段で構成されたものであってもよいし、複数の同一の又は異なる処理手段で構成されたものであっても良い。また、一部に加熱を伴う製造関連処理が含まれていればよく、その他の製造関連処理として、加熱を伴わない製造関連処理が含まれていてもよい。
【００４９】
上記の第４の工程は、第３の工程後にガラスフィルム（２）を支持ガラス（３）から剥離する工程である。第１の工程によって、支持ガラス（３）のガラスフィルム（２）との接触面（３１）及び／又はガラスフィルム（２）の支持ガラス（３）との接触面（２１）に界面活性剤（４）が残存していることにより、第３の工程で加熱を伴う製造関連処理を行っても、支持ガラス（３）とガラスフィルム（２）とが接着するのを防止することができ、ガラスフィルム（２）を容易に剥離することができる。尚、デバイス製造関連処理後にガラスフィルム（２）を各種デバイスに組み込む際に、支持ガラス（３）からガラスフィルム（２）を１箇所でも剥離させることができれば、その後連続してガラスフィルム（２）全体を容易に支持ガラス（３）から剥離させることが可能となる。
【００５０】
本発明に係るガラスフィルムの製造方法は、図３に模式的に示すように、第１の工程、第２の工程、第３の工程、及び第４の工程を連続して行うことができる。支持ガラス（３）は再利用することが可能であるため、第１の工程としては、界面活性剤（４）が支持ガラス（３）のガラスフィルム（２）との接触面（３１）に残存した支持ガラス（３）を第２工程直前のラインに投入することも含まれる。また、第１の工程から第４の工程まで連続して行う構成には限定されず、例えば、第２の工程後に製造されたガラスフィルム積層体（１）を梱包、出荷し、別途製造関連処理施設において、第３の工程及び第４の工程を行う構成であっても良い。
【実施例】
【００５１】
以下、本発明のガラスフィルムの製造方法を実施例に基づいて詳細に説明するが、本発明はこれらの実施例に限定されるものではない。
【００５２】
（積層試験）
縦３００ｍｍ、横３００ｍｍ、厚み５００μｍの矩形状の透明なガラス板を支持ガラスとして使用した。支持ガラスの上に積層するガラスフィルムとして、縦３００ｍｍ、横３００ｍｍ、厚み１００μｍのガラスフィルムを使用した。支持ガラスとガラスフィルムは、日本電気硝子株式会社製の無アルカリガラス（製品名：ＯＡ−１０Ｇ、３０〜３８０℃における熱膨張係数：３８×１０−７／℃）を使用した。オーバーフローダウンドロー法によって成形されたガラスを、未研磨の状態でそのまま使用するか、研磨及びケミカルエッチングの量を適宜制御することによって、表面粗さＲａの制御を行った。表面粗さＲａを、ＳＩＩ社製走査型プローブ顕微鏡（ＮａｎｏＮａｖｉＩＩ／Ｓ−ｉｍａｇｅ）を用い、走査エリア２０００ｎｍ、走査周波数０．９５Ｈｚ、走査データ数Ｘ：２５６Ｙ：２５６の条件で測定した。３００ｍｍ角の支持ガラス、ガラスフィルムの中央部１点、コーナー部１点の計２点を測定し、平均して支持ガラス及びガラスフィルムの平均表面粗さとした。ガラスフィルムと支持ガラスをクリーンルーム内で洗浄、乾燥を行った。
【００５３】
その後、それぞれ表１に示された区分けに従って、界面活性剤として、ラウリルアルコール硫酸エステルナトリウムを含む水溶液を、支持ガラスの表面にスプレーで塗布し、エアナイフを使用することで水溶液を支持ガラスの表面から吹き飛ばした後、自然乾燥させた。支持ガラス上の界面活性剤を含む水溶液が塗布・乾燥された表面にガラスフィルムを直接重ね合わせることで、ガラスフィルム積層体を作成した。その後、得られたガラスフィルム積層体を、回転するブラシが設けられた洗浄機に投入し、ガラスフィルムが剥離するかどうかを確認した。結果を表１に示す。
【００５４】
【表１】
2014019597.tif 000003
【００５５】
表１に示される通り、ガラスフィルムと支持ガラスのＲａがいずれも２．０ｎｍ以下の実施例１〜４については、界面活性剤が塗布・乾燥された後でもガラスフィルムと支持ガラスは十分な密着性を有しており、強固に積層固定可能であることがわかる。それに対して、ガラスフィルムや支持ガラスの表面粗さＲａが２．０ｎｍを超えている比較例１、２については、ガラスフィルムと支持ガラスとの接触面が粗いことからガラスフィルムと支持ガラスの密着性が低く、強固に積層できなかったことがわかる。
【００５６】
（加熱後剥離試験）
ガラスフィルム積層体として、上述の実施例１〜４を使用した。比較例３として、支持ガラスの接触面に、界面活性剤の塗布・乾燥を行わずに、支持ガラス上にガラスフィルムを積層することで、ガラスフィルム積層体を作製した。
【００５７】
次に、実施例１〜３、比較例３のガラスフィルム積層体に対して、３００℃で２０分間加熱による熱処理を行った。尚、加熱処理は、ＡＤＶＡＮＴＥＣ社製電気マッフル炉（ＦＵＷ２４２ＰＡ）を使用することにより行った。加熱処理後の実施例１〜４、比較例３のガラスフィルム積層体について、日東電工株式会社製の粘着テープ（幅２０ｍｍ）をガラスフィルムのコーナー部に貼り付けた後、支持ガラスを固定して粘着テープを剥がすことで、支持ガラスからガラスフィルムが同時に剥離するかどうかについて、確認した。支持ガラスからガラスフィルムが剥離可能であったものについて○を、剥離不可能であったものについて×とすることによって、判定を行った。結果を表２に示す。尚、実施例１〜４については、加熱温度を３００℃から２５℃毎に温度を上昇させることで、支持ガラスからガラスフィルムが剥離不可能となる温度（以下、コンタクト温度と言う）を確認した。
【００５８】
【表２】
2014019597.tif 000004
【００５９】
表２に示される通り、支持ガラスに界面活性剤を含む水溶液が塗布・乾燥された実施例１〜４については、加熱処理を行った後でも、ガラスフィルムと支持ガラスとが十分に剥離可能であることがわかる。それに対して、支持ガラスの接触面に界面活性剤が塗布・乾燥されていない比較例３については、加熱処理後に、ガラスフィルムと支持ガラスとの接着により、ガラスフィルムと支持ガラスとが剥離不可能であることがわかる。
【産業上の利用可能性】
【００６０】
本発明は、液晶ディスプレイや有機ＥＬディスプレイ等のフラットパネルディスプレイや太陽電池等のデバイスに使用されるガラス基板、及び有機ＥＬ照明のカバーガラスに好適に使用することができる。
【符号の説明】
【００６１】
１    ガラスフィルム積層体
２    ガラスフィルム
３    支持ガラス
４    界面活性剤
５    塗布・乾燥装置
６    処理手段
【図１】
2014019597.tif 000005
【図２】
2014019597.tif 000006
【図３】
2014019597.tif 000007